(57)【特許請求の範囲】
【請求項１】
無機微粒子を含有しないポリエステルフィラメント糸からなり、該ポリエステルフィラメント糸は、その断面異形度が１．５〜２．３の範囲にある三角形状断面を有し、単繊維繊度が３．３〜５．５デニールの範囲にあり、且つ、１５０℃の温度における乾熱収縮率が１．５〜２．８％の範囲にあることを特徴とする刺しゅうミシン糸用原糸。
【発明の詳細な説明】
【０００１】
【発明の属する技術分野】
本発明は、刺しゅうミシン糸用原糸に関し、さらに詳しくは、染色加工性がよく、光沢、可縫性に優れた刺しゅうミシン糸を可能にするポリエステルフィラメント糸からなる刺しゅうミシン糸用原糸に関する。
【０００２】
【従来の技術】
従来、刺しゅうミシン糸には、染色加工性、可縫性、光沢が優れているという理由でレーヨンフィラメント糸が主として用いられてきた。
【０００３】
しかし、レーヨンフィラメント糸は、その強力が低いために撚糸工程での糸切れが多く加工性が悪いばかりでなく、そのミシン糸には結び目が多く存在し、刺しゅう縫製作業の際に該結び目が針穴に詰まって切断するという問題点を有している。また、レーヨンフィラメント糸は湿潤状態になると収縮し強力が低下するために、刺しゅう加工品が雨に濡れたり、洗濯などで湿潤状態になったときに刺しゅう面が引きつれたり、摩擦などにより毛羽立ったり切断したりして刺しゅう加工品の外観を損なうという問題もあった。
【０００４】
かかる問題を解決するために高強度で、且つ、湿潤による物性変化の少ないポリエステルフィラメント糸を用いる試みがなされているが、ポリエステルフィラメント糸はレーヨンフィラメント糸に比べて光沢が劣るという問題点がある。このような問題点を解消するために、例えば、特開平５−１２５６３５号公報には無機微粒子の含有量を少なくした異形断面ポリエステル糸を用いることが提案されている。この提案によるミシン糸では、光沢の向上は認められるが、単繊維繊度が細いので光沢が不十分であり、さらに、刺しゅうミシン糸としては可縫性に問題があり、また、熱収縮によるチーズ染色時の染色斑が発生し、満足する刺しゅうミシン糸を提供することが出来なかった。
【０００５】
また、特開昭６２−１２５０３３号公報には、ミシン糸を構成するフィラメントの単繊維繊度を３〜６ｄｅの範囲にすることにより、タオル目を防止をすることが提案されているが、ここに開示されたミシン糸では、光沢や染色加工性が十分ではなく、満足出来る刺しゅうミシン糸を得る事が出来なかった。
【０００６】
【発明が解決しようとする課題】
本発明は、かかる従来技術の問題点を解消し、染色加工性が良く、可縫性と光沢に優れた刺しゅうミシン糸を可能にするポリエステルフィラメント糸からなる刺しゅうミシン糸用原糸を提供することにある。
【０００７】
【課題を解決するための手段】
本発明によれば、無機微粒子を含有しないポリエステルフィラメント糸からなり、該ポリエステルフィラメント糸は、その断面異形度が１．５〜２．３の範囲にある三角形状断面を有し、単繊維繊度が３．３〜５．５デニールの範囲にあり、且つ、１５０℃の温度における乾熱収縮率が１．５〜２．８％の範囲にあることを特徴とする刺しゅうミシン糸用原糸が提供される。
【０００８】
【発明の実施の形態】
以下、本発明を詳細に説明する。
本発明の刺しゅうミシン糸用原糸に用いるポリエステルは、公知の方法によって得られるものを用いることが出来る。すなわち、ここでいうポリエステルとは、テレフタル酸を主たるジカルボン酸成分とし、少なくとも１種のグリコール、好ましくは、エチレングリコール、トリメチレングリコール、テトラメチレングリコールなどから選ばれた少なくとも１種のアルキレングリコールを主たるグリコール成分とするポリエステルからなるものである。このようなポリエステルは、必要に応じて第３成分が共重合及び／又はブレンドされていることにより変性されていても良い。
【０００９】
このような第３成分を含有するポリエステルとしては、スルホン酸金属塩を含有するイソフタル酸成分、例えば、５ーナトリウムスルホイソフタル酸あるいは５ーテトラブチルホスホニウウムスルホイソフタル酸などを公知の方法で共重合したものでもよい。
【００１０】
本発明で用いるポリエステルフィラメント糸には、酸化チタン等の無機微粒子を実質的に含有しないことが必要である。該ポリエステルフィラメント糸に無機微粒子が含有していると刺しゅうミシン糸にした場合に、光を乱反射させて光沢を阻害するので、高光沢を志向する本発明においては無機微粒子を含有しないことが必要なのである。したがって、本発明で用いるポリエステルフィラメント糸としては、スーパーブライトと称される酸化チタン等の無機微粒子を実質的に含有しないポリエチレンテレフタレートからなるポリエステルフィラメント糸が最も好ましく使用される。但し、刺しゅうミシン糸用原糸を製造する過程で付着・含有する塵埃等の不純物は構わない。
【００１１】
次に、本発明で用いるポリエステルフィラメント糸は、その断面が三角形状を有し、その断面異形度が１．５〜２．３の範囲にあることが重要であり、このような異形度を有する三角形状断面は、ほぼ正三角形の断面形状を有するものがよい。繊維の側面に平面を形成するような断面形状の糸は、該平面が光を正反射させて高光沢が得られることがよく知られている。しかしながら、単に繊維の側面に平面を形成するような断面形状の糸としては、偏平断面（長辺が極端に長い長方形断面）の糸があり、この糸は最も高光沢が得られるが、このような偏平糸では曲剛性に異方性があるためにミシン糸にした場合には可縫性が低下し、高可縫性を志向する本発明には適しない。さらに、該断面形状が、四角形、五角形、六角形等の場合には、曲剛性の異方性が少なく、したがって可縫性の低下は少ないが、繊維側面の平面が分散（例えば、断面が五角形なら５分散）するので正反射光が分散して弱くなり光沢が低下するので好ましくない。
【００１２】
このように本発明においては、断面が三角形状を有し、且つ、該断面形状の異形度の範囲が光沢を向上させる点から重要であるが、本発明でいう断面異形度とは、断面形状の外接円の直径を断面形状の内接円の直径で除した値であって、幾何学図形による正三角形では該断面異形度は、２となり正反射による高光沢、且つ、高可縫性を得ることを目的とする本発明には最も好ましい。
【００１３】
断面形状が三角形の場合に、該断面異形度が２未満のものでは、三角形の辺が外側に膨らむ曲線部分を含むものであり光が拡散反射する繊維側面を含み、逆に、断面異形度が２を超えるものでは、辺の長さが異なる三角断面となり前記の曲剛性の異方性が大きくなるか、若しくは、辺の長さがほぼ同じ三角断面の場合には、辺が内側へ向いた曲線部分を含むものとなり光が集光拡散する繊維側面を含むものとなる。光の正反射が大で曲剛性の異方性が小さい断面は、出来るだけ正三角形に近いものが好ましいが、しかし、実際に使用されるポリエステルフィラメントの場合は、三角形の断面の頂点部が丸味をもつために辺の部分が直線であっても異形度は２より少なくなる。従って、本発明で使用されるポリエステルフィラメント糸は、三角形状断面を有し、その断面異形度は１．５〜２．３の範囲にあるものがよく、さらに好ましくは、１．６〜１．９の範囲である。
【００１４】
次に、本発明に使用するポリエステルフィラメント糸の単繊維繊度は３．０〜５．５デニールの範囲にあることが必要である。該単繊維繊度が３デニール未満の場合は、光沢が不十分であり、さらに、可縫性も劣り本発明の効果が得られない。すなわち、繊維の側面に形成される平面は光の正反射光を多くし、光沢を向上させるものであることは前記の通りであるが、さらに、該正反射光量（光沢の強さ）は該平面部の面積に比例する。該単繊維繊度が大きいほど、該平面部の単面積は広く、特に、撚糸して用いることの多い刺しゅうミシン糸の場合、該撚糸により平面部は捩れてランダムな方向を向くために該平面部の単面積を広くすることが重要なのである。さらに、該単繊維繊度が小さい場合は、単繊維の曲剛性と強力が小さいためにミシン掛け時のループ形成性が悪く、目飛びや単糸切れ等の縫製トラブルが発生し易く好ましくない。
【００１５】
逆に、該単繊維繊度が５．５デニールを超える場合には、曲剛性が大きくなり過ぎて、刺しゅう製品にした時に、刺しゅうミシン糸と生地のフィット性が悪くなり、また、刺しゅう製品の風合いが硬くなり好ましくない。
【００１６】
次に、本発明に使用するポリエステルフィラメント糸は、１５０℃の温度における乾熱収縮率が１．５〜２．８％の範囲にある必要がある。該乾熱収縮率が２．８％を超える場合は、該ポリエステルフィラメント糸をチーズ染色する際に、糸が収縮してチーズ巻硬度が高くなり染色液の通過性が悪くなって染め斑を発生させる。一般縫製用のミシン糸は縫い目が線状であるため、染色斑は目立ち難いが、刺しゅうミシン糸の場合は、模様が面で用いられることが多いために染色斑が目立ち易く染色斑の防止が重要となり、これを防止するためには該乾熱収縮率が２．８％以下でなければならない。また、該乾熱収縮率が大きいと内層部の糸が定長状態で熱処理されるのに対して、外層部の糸は弛緩状態、若しくは、収縮可能状態で熱処理されるために、内層部と外層部とでは糸の物性差を生じることにもなり好ましくない。
【００１７】
逆に、該乾熱収縮率が１．５％未満では、製糸条件が厳しくなり製糸コストが高くなるので好ましくない。なお、本発明でいう乾熱収縮率は、ＪＩＳ−Ｌ１０１３  ７・１５（２．１）法に準拠し、処理温度を１５０℃にすることにより測定して得た値である。
【００１８】
また、本発明の刺しゅうミシン糸用原糸の総繊度、強度、伸度は、特に限定しないが、総繊度は５０〜１５０デニールの範囲のものが好適に例示できる。特に総繊度が１２０デニール程度のものは、刺しゅうミシン糸用原糸として最も好ましい。また、強度は３〜７ｇ／ｄｅの範囲のもが例示できるが、５．５ｇ／ｄｅ程度のものが可縫性や刺しゅう製品の耐久性の面から好適である。また、伸度は１６〜３５％の範囲のものが例示されるが、可縫性、刺しゅう製品の風合いの面から２３〜２８％程度が好適である。
【００１９】
【発明の作用】
本発明の刺しゅうミシン糸用原糸は、無機微粒子を含まず、適正な断面異形度の三角断面を有するポリエステルフィラメント糸からなり、該ポリエステルフィラメント糸が適正な範囲の単繊維繊度、乾熱収縮率を有するために、高光沢を可能にし、可縫性に優れ、また、染色時の染色斑や物性斑が少なく、優れた刺しゅうミシン糸を提供することが出来る。これらの特性のすべてが満足されるのは、無機微粒子を含まないポリエステルを使用し、断面異形度、単繊維繊度、乾熱収縮率の全てを同時に満足するポリエステルフィラメント糸を使用するものであって、特に断面異形度が１．５〜２．３の範囲にある三角形状断面とすることにより得られるものであり、これにより従来のポリエステルフィラメント糸を使用した刺しゅうミシン糸では得られない効果を得ることが出来たものである。
【００２０】
【実施例】
以下、実施例により本発明をさらに詳細に説明する。なお、実施例で行った刺しゅうミシン糸の評価は下記の方法によった。
【００２１】
（１）光沢及び染色斑
実施例で得られた刺しゅうミシン糸の染色チーズの内層部、中層部、外層部からそれぞれの糸を採取し、この糸を５×５ｃｍの黒厚紙に密接平行巻して、光沢及び染色斑を視感判定し評価した。
【００２２】
（２）可縫性評価
実施例で得られた刺しゅうミシン糸を用いて、刺しゅうミシン（バルダン社製）により市販のポリエステル／綿ブロード布帛（混率：６０／４０）を２枚重ねたものにＮ字模様の刺しゅう縫製を２０回実施し、目飛びなどの縫製トラブルの有無及び得られた縫製品の品位について評価した。
【００２３】
［実施例１］
無機微粒子を含有しないポリエチレンテレフタレートからなるポリエステルをＹ字形孔を３６ケ有する紡糸口金を用い、紡糸温度：２９３℃、紡糸速度：１０００ｍ／分の条件で溶融紡糸した後、温度：１００℃のローラーを経て２．９倍の第１延伸、温度：２２０℃のローラーを経て１．３倍の第２延伸を行う２段延伸法により延伸を行い、引続いて、温度：２００℃、弛緩率：５％の条件下で弛緩処理を施した後に巻き取り、１２０デニール、３６フィラメント（単繊維繊度：３．３ｄｅ）の刺しゅうミシン糸用原糸を得た。該刺しゅうミシン糸用原糸は、断面が異形度：１．８の正三角に近い断面を有し、温度：１５０℃での乾熱収縮率は１．８％であった。
【００２４】
該刺しゅうミシン糸用原糸を用い、６５０Ｔ／ｍのＳ方向撚りを施して単糸とし、該単糸の２本を引き揃えて５５０Ｔ／ｍのＺ方向で合撚して撚り糸を得た。該撚り糸を染色用チーズ（糸巻量：１Ｋg）に巻き、温度：１３０℃、６０分間の常法により染色加工を施した後、シリコン系油剤を糸重量に対して３％付与して刺しゅうミシン糸を得た。得られた刺しゅうミシン糸を前記の方法により評価し、その結果を表１に示す。
【００２５】
［比較例１］
実施例１において使用したＹ字形孔を有する紡糸口金に代えて、該Ｙ字形孔を形成するスリットの幅を広巾にした紡糸口金（得られる糸の断面は、三角形の辺の線が外側に膨らむ曲線を有する断面となる）を用いる以外は実施例１と同様に実施して、１２０デニール、３６フィラメント（単繊維繊度：３．３ｄｅ）の刺しゅうミシン糸用原糸を得た。該刺しゅうミシン糸用原糸は、断面が異形度：１．２のほぼ三角形の断面を有し、温度：１５０℃での乾熱収縮率は１．８％であった。
得られた刺しゅうミシン糸用原糸を用い、実施例１と同様にして撚り加工、染色加工を施し、実施例１と同様の油剤を付与して刺しゅうミシン糸を得た。得られた刺しゅうミシン糸を実施例１と同様にして評価し、その結果を表１に併せて示す。
【００２６】
［比較例２］
実施例１において使用したＹ字形孔を有する紡糸口金に代えて、該Ｙ字形孔を形成するスリットの幅を細巾にした紡糸口金（得られる糸の断面は三角形の辺の線が内側に凹んだ曲線を有する断面となる）を用いる以外は実施例１と同様に実施して、１２０デニール、３６フィラメント（単繊維繊度：３．３ｄｅ）の刺しゅうミシン糸用原糸を得た。該刺しゅうミシン糸用原糸は、断面が異形度：２．６のほぼ三角形の断面を有し、温度：１５０℃での乾熱収縮率は１．８％であった。
得られた刺しゅうミシン糸用原糸を用い、実施例１と同様にして撚り加工、染色加工を施し、実施例１と同様の油剤を付与して刺しゅうミシン糸を得た。得られた刺しゅうミシン糸を実施例１と同様にして評価し、その結果を表１に併せて示す。
【００２７】
［比較例３］
実施例１において使用したＹ字形孔を３６ケ有する紡糸口金に代えて、４８ケのＹ字形孔を有する紡糸口金を用いる以外は実施例１と同様に実施して、１２０デニール、４８フィラメント（単繊維繊度：２．５ｄｅ）の刺しゅうミシン糸用原糸を得た。該刺しゅうミシン糸用原糸は、断面が異形度：１．８の正三角に近い断面を有し、温度：１５０℃での乾熱収縮率は１．８％であった。
得られた刺しゅうミシン糸用原糸を用い、実施例１と同様にして撚り加工、染色加工を施し、実施例１と同様の油剤を付与して刺しゅうミシン糸を得た。得られた刺しゅうミシン糸を実施例１と同様にして評価し、その結果を表１に併せて示す。
【００２８】
［比較例４］
実施例１において使用したＹ字形孔を３６ケ有する紡糸口金に代えて、２０ケのＹ字形孔を有する紡糸口金を用いる以外は実施例１と同様に実施して、１２０デニール、２０フィラメント（単繊維繊度：６．０ｄｅ）の刺しゅうミシン糸用原糸を得た。該刺しゅうミシン糸用原糸は、断面が異形度：１．８の正三角に近い断面を有し、温度：１５０℃での乾熱収縮率は１．８％であった。
得られた刺しゅうミシン糸用原糸を用い、実施例１と同様にして撚り加工、染色加工を施し、実施例１と同様の油剤を付与して刺しゅうミシン糸を得た。得られた刺しゅうミシン糸を実施例１と同様にして評価し、その結果を表１に併せて示す。
【００２９】
［比較例５］
実施例１において、延伸に引続いて実施した弛緩処理を温度：１８０℃、弛緩率：２％の条件下で行うこと以外は、実施例１と同様にして実施し、１２０デニール、３６フィラメント（単繊維繊度：３．３ｄｅ）の刺しゅうミシン糸用原糸を得た。該刺しゅうミシン糸用原糸は、断面が異形度：１．８の正三角に近い断面を有し、温度：１５０℃での乾熱収縮率は５．０％であった。
得られた刺しゅうミシン糸用原糸を用い、実施例１と同様にして撚り加工、染色加工を施し、実施例１と同様の油剤を付与して刺しゅうミシン糸を得た。得られた刺しゅうミシン糸を実施例１と同様にして評価し、その結果を表１に併せて示す。
【００３０】
［比較例６］
実施例１で使用した無機微粒子を含有しないポリエチレンテレフタレートからなるポリエステルを用いる代わりに、酸化チタンを０．０７重量％添加ブレンドしたポリエチレンテレフタレートからなるポリエステルを用いる以外は、実施例１と同様に実施して、１２０デニール、３６フィラメント（単繊維繊度：３．３ｄｅ）の刺しゅうミシン糸用原糸を得た。該刺しゅうミシン糸用原糸は、断面が異形度：１．８の正三角に近い断面を有し、温度：１５０℃での乾熱収縮率は１．８％であった。
得られた刺しゅうミシン糸用原糸を用い、実施例１と同様にして撚り加工、染色加工を施し、実施例１と同様の油剤を付与して刺しゅうミシン糸を得た。得られた刺しゅうミシン糸を実施例１と同様にして評価し、その結果を表１に併せて示す。
【００３１】
【表１】
0003638823.tif 000002
【００３２】
表１に示すように、実施例１に示す刺しゅうミシン糸は、光沢に優れ、染色斑もなく、刺しゅう縫製の際にも何らトラブルがなかった。一方、比較例１や比較例２に示す刺しゅうミシン糸は、光沢性に劣り、さらに、比較例３に示す刺しゅうミシン糸は、光沢性が劣り、また、刺しゅう縫製において、目とびや単糸切れのトラブルが発生した。比較例４に示す刺しゅうミシン糸を用いたものは、刺しゅう製品の表面がゴワゴワとして硬くなり生地と刺しゅうミシン糸とのフィット性が悪く、刺しゅう製品の品位を低下させるものであり、比較例５に示す刺しゅうミシン糸では染色斑が発生し、また、比較例６に示す刺しゅうミシン糸は、ポリエステルが酸化チタンを含有するものであるために光沢が劣ったものであった。
【００３３】
【発明の効果】
以上説明したように、実施例で示す本発明の刺しゅうミシン糸用原糸を用いた刺しゅうミシン糸は、光沢に優れ、染色斑の発生もなく、可縫性も優れてている。これに比べ比較例による刺しゅうミシン糸用原糸を用いた刺しゅうミシン糸は、光沢や染色斑や可縫性に欠点を有していた。